АНГОБ
ENGOBE

Изобретение относится к составам ангобов, которые могут быть использованы в производстве изделий бытовой керамики.
Известен ангоб, содержащий, мас.%: беложгущуюся глину (суспензия Часов-Ярской глины) 70,0-90,0; бой оконного листового стекла 10,0-30,0. Вводом 5 мас.% оксида хрома, 20 мас.% гематита или других окрашивающих добавок в аналоб можно получить окрашенные составы.
Задача изобретения состоит в повышении термостойкости ангоба.
Технический результат достигается тем, что ангоб, включающий беложгущуюся глину, бой оконного листового стекла и окрашивающую добавку, дополнительно содержит костяную золу и глинозем при следующем соотношении компонентов, мас.%: беложгущаяся глина 67,0-77,0; бой оконного листового стекла 6,0-8,0; окрашивающая добавка 1,0-10,0; костяная зола 10,0-16,0; глинозем 2,0-4,0.
В таблице приведены составы ангоба.
Таблица
Компоненты
Состав, мас.%:
1
2
3
Беложгущаяся глина
67,0
77,0
74,0
Бой оконного листового стекла
8,0
7,0
6,0
Окрашивающая добавка
- оксид кобальта
-
1,0
-
- оксид хрома
5,0
-
-
- пиролюзит
-
-
10,0
Костяная зола
16,0
12,0
8,0
Глинозем
4,0
3,0
2,0
Термостойкость, °С
не менее 150
не менее 150
не менее 150
Компоненты дозируют в требуемых количествах, загружают в шаровую мельницу, заливают воду и проводят измельчение компонентов до остатка не более 2% на сетке №0056. Влажность ангоба должна составлять 35-50%. Приготовленный ангоб наносят на поверхность отформованных керамических изделий. Ангобированные изделия подсушивают и обжигают при температуре 1000-1150°С. Возможно нанесение на поверхность ангобированных изделий слоя прозрачной глазури.
Источники информации
1. Августиник А.И. Производство художественной керамики. / А.И.Августиник. - Л.: Стройиздат, 1975. - 592 с.